(57)【特許請求の範囲】
【請求項１】
半導体デバイスであって、
ダイ相互接続パッドを有する半導体ダイ、および
前記ダイ相互接続パッドと結合され、第１金属部分、第２金属部分、及び抑制された融点部分を含む導電性バンプを備え、
前記第１金属部分は、前記第２金属部分に比べて、前記半導体ダイのより近傍に位置し、
前記第１金属部分は、前記第２金属部分より厚く、
前記第１金属部分は、主に、錫又はアルミニウムを含むと共に、銅、銀、インジウム、ビスマス、アンチモン、亜鉛からなる群より選択される少なくとも一種の不純物を含み、
前記第２金属部分は、前記導電性バンプの中で、前記半導体ダイから最も遠い位置にある金属部分であることを特徴とする半導体デバイス。
【請求項２】
前記第２金属部分は鉛を含むことを特徴とする請求項１記載の半導体デバイス。
【請求項３】
半導体デバイスの製造方法であって、
半導体ダイと基板とを互いに接するように配置するステップであって、
前記半導体ダイは、ダイ相互接続パッドと、第１金属層及び第２金属層を含む導電性バンプとを有し、
前記第１金属層は、前記第２金属層に比べて、前記半導体ダイに近接して設けられ、
前記第１金属層は、前記第２金属層より厚く、
前記第１金属層は、主に、錫又はアルミニウムを含むと共に、銅、銀、インジウム、ビスマス、アンチモン、亜鉛からなる群より選択される少なくとも一種の不純物を含み、
前記第２金属層は、前記半導体ダイから最も遠い位置に設けられた導電性バンプの金属層であるステップと、
熱サイクルにより前記導電性バンプを加熱することによって、前記第１金属部分に、抑制された融点部分を形成するステップと
を備えることを特徴とする半導体デバイスの製造方法。
【請求項４】
フローは、前記第１金属層の融点よりも低い温度で実行されることを特徴とする請求項３記載の半導体デバイスの製造方法。
【発明の詳細な説明】
【０００１】
【産業上の利用分野】
本発明は、一般に半導体デバイス関し、さらに詳しくは、導電パンプを有する半導体デバイスとその形成方法に関する。
【０００２】
【従来の技術】
パッケージングをめぐる現在の環境上または健康上の問題は一般に、鉛の使用に対する懸念を提起する。導電性バンプを有する現在のフリップ・チップ方式の多くは一般に、バンプ内部での鉛の比率が比較的高い。Controlled Collapsed Chip Connection（Ｃ４）と呼ばれる特定のタイプのバンプでは、バンプは一般に約９７重量パーセントの鉛と、約３重量パーセントの錫を有する。これらのバンプは、３つの異なる問題を生じる。第１に、多くの顧客が希望する以上に鉛を有する。第２に、バンプをフローさせる（flow）のに比較的高温が必要であり、第３に、鉛の使用は一般に、半導体デバイスのアルファ粒子の生成を生じる。
【０００３】
高温のフローを低減しようと、Evaporated Extended Eutecticバンプ（Ｅ３）が、フロー温度を低下するのに用いられた。この特定の実施例では、バンプは一般に、比較的厚い、主に鉛から成る層の下に比較的薄い錫層を含み、比較的薄い錫層によって覆われる。フロー工程の間、錫と鉛は、ダイから遠位の点において、約２００℃を超えない温度で、比較的容易にフローして、比較的低温で良好なチップ接続を行なう。Ｅ３バンプの問題は、依然鉛が多すぎることであり、アルファ粒子に関する問題を有することである。
【０００４】
【発明が解決しようとする課題】
アルファ粒子の問題を低減しようと、２つの異なるタイプの鉛を使用するアイデアが生まれた。下方の鉛層は不純物がほとんどなく、一般的な商業用の鉛層によって被覆される。これについての問題は、加熱とフローの間、商業用層からの鉛の一部と不純物が、下方の鉛層に移動するおそれがあることである。したがって、アルファ粒子の低減の度合いがそれほどでなくなる可能性がある。さらに、鉛が多すぎる、フロー温度が高すぎるなど、Ｃ４バンプに関する問題と同じ２つの問題点がある。
【０００５】
【課題を解決するための手段】
導電性バンプが、半導体ダイの上に載置されるように形成される。導電性バンプは一般に、鉛の濃度が低く、２６０℃を超えない温度でフローし、アルファ粒子に関連する問題を低減した。１つの実施例で、導電性バンプは、主に錫を含み、比較的薄い鉛の層を有する。鉛と、錫の一部分は相互作用を起こして、鉛と錫の共晶点に近い、比較的低温で溶融する半田を形成する。錫のほとんどは未反応のまま残り、半導体ダイとパッケージング基板との間に、スタンドオフを形成できる。他の金属および不純物も、導電性バンプの機械特性または電気特性を改善するのに使用できる。本発明は、添付請求の範囲によって定義され、実施例の説明を読むと、さらに理解が深まる。
【０００６】
【実施例】
図１は、半導体ダイ１１の一部の断面図を含む。図１に示されるように、半導体ダイ１１は、絶縁層１０を含む。絶縁層１０は、窒化物，酸化物，酸化窒化物，またはその混合物を含む。絶縁層１０内に形成されるのが、半導体ダイ相互接続パッド１２である。パッド１２は、主に、アルミニウム，銅，タングステンなどを含む導電性の充填材料を有する。ここで用いられる「主に」とは、少なくとも半分として定義される。また、接着層または障壁層も形成されるが、相互接続パッド１２とともに示されず、これは一般に導電性の充填材料を堆積する前に形成される。相互接続パッド１２を形成した後、ついで、パッシベーション層１４が、絶縁層１０とパッド１２の上に形成される。開口部が、パッシベーション層１４を貫通して形成されて、ダイ相互接続パッド１２の一部を露出する開口部を形成する。
【０００７】
ついで、選択的スクラッチ（scratch） 保護またはアルファ保護層１６が、パッシベーション層１４の上に形成される。層１６は一般に、ポリイミドなどの材料を含む。ついで、バンプ下冶金層（underbump metallurgy）１８が、パッシベーション層１４のポリイミド層部分の上に形成され、これは、ダイ相互接続パッド１２と接触する。バンプ下冶金層１８は一般に、クローム，銅，チタン，タンタル，金，プラチナ，パラジウム，ニッケル，コバルト，鉄，これらの合金，および他の異なる金属との組合せなどから成る複数の膜を含む。また、必要な場合には、障壁特性を向上させるために、窒化金属を含むこともできる。バンプ下冶金層の膜厚は一般に、約１ミクロンを超えない。
【０００８】
ついで、バンプの主たる部分が、バンプ下冶金層１８の上に形成される。バンプの主たる部分は、図２に示される第１金属層２０を含む。この特定の実施例では、層２０は、全部またはほとんどが錫であり、約２５から７５ミクロンの範囲の膜厚を有する。層２０を形成する方法は、ＰＶＤ法，蒸着，メッキ（電解メッキまたは無電解メッキ）などを含むことができる。錫のほかに、アルミニウムなど別の材料も使用できる。第１金属層２０は、材料の機械特性または電気特性を改善するために、不純物を含むことができる。不純物の例は、銅，銀，インジウム，ビスマス，アンチモン，亜鉛などを含む。別の実施例では、第１金属層２０は、導電性の合金を含むことができ、この合金は、少なくとも２つの異なる導電要素を含む。鉛に関する問題を回避するため、第１金属層２０は、鉛を含むべきではない。
【０００９】
ついで、第２金属層３０が、図３に示されるように、第１金属層２０の上に形成される。第２金属層３０は、第１金属層２０について記載される任意の方法を用いて形成できる。ただし、第１および第２金属層２０，３０は、異なる方法を用いて形成してもよい。図３に戻り、この特定の実施例では、第２金属層３０は、全部またはほとんど鉛を含み、約１から２５ミクロンの範囲の膜厚を有する。鉛の他に、金，ビスマス，インジウム，銀，ガリウムなど、別の金属も使用できる。
【００１０】
この時点で、導電性バンプ３２が形成され、これは、第１金属層（第１部分）２０と、第２金属層（第２部分）３０とを含む。この特定の実施例では、導電性バンプ３２は、幾つかの興味深い特徴を有する。導電性バンプ３２は、少なくとも２重量パーセントの鉛を有し、一般的には、約２５重量パーセントを超えない鉛である。明らかに、導電性バンプ３２は、鉛よりも錫のほうが多い。第１金属層２０は、第２金属層３０の少なくとも約３倍の膜厚である。第２金属層３０は、半導体ダイ１１から最も遠い位置にある層である。
【００１１】
複数のバンプを含む半導体ダイ１１が、図４から図６に示されるパッケージング基板に付着される。図４を見て、絶縁層１０，１４，１６（図１から図３）は、１つの基準素子４０により示され、この半導体ダイも、前述されるように、半導体ダイ相互接続パッド１２とバンプ３２とを含む。パッケージング基板４２は一般に、少なくとも一部分が有機材料である。１つの実施例では、パッケージング基板は、パッケージング基板相互接続パッド４４と、パッケージング基板４２内部の他の相互接続（図示されず）以外、ほとんどが有機材料である。別の実施例では、パッケージング基板は、主にセラミックの基板を含み、この基板は、半導体ダイ１１に面する露出表面の上に、比較的薄い有機層を有する。有機層は、当該有機膜の露出端部に沿って、配線パッドまたは他のパッドと、相互接続とを有する。
【００１２】
ダイ１１をパッケージング基板４２の上に設置する前に、一般には、パッケージング基板４２とパッケージ・パッド４４が、フラックスに露出される。このフラックスは一般に、有機酸を含み、有機酸は、パッド４４の表面に沿って形成する酸化物と反応し得る。一例が、カルボキシル酸で、アジピン酸，クエン酸，マレイン酸，アビエチン酸などを含む。１つの特定の実施例では、無洗浄（no−clean）フラックスも使用できる。無洗浄フラックスを用いることにより、比較的薄いフラックス層が、ダイ１１をパッケージング基板４２に接合させた後で洗浄を実施する段階を必要とせずに塗布できる。１つの特定の実施例では、樟脳などの接着促進剤が、バンプ３２と、パッケージング基板４２のパッドとの間の接着を改善するのに使用できる。フラックスが塗布された後、ついで、ダイ１１がパッケージング基板４２の上に設置されて、バンプ３２がパッド４４と接触するようにする。少量の圧力が加えられて、バンプ３２が、パッケージ・パッド４４により良く接着できるようにする。一般には、０．０７から０．１０ニュートンの力が加えられて十分な接着を可能にし、ダイとパッケージング基板４２とが、ルーチンの取り扱い中に容易に分離しないようにする。
【００１３】
バンプ３２をパッド４４の上に設置した後、ついで、結合アセンブリは熱サイクルの下に置かれ、これにより、半田が形成され、バンプ３２をパッド４４と結合させる。図５に示されるように、熱は全体が、矢印５２によって示され、一般には、少なくとも約１８３℃の温度で実施される。この動作は、約２０１度を超えない温度で実施されることが多い。しかしながら、他の実施例では、より高温も使用できる。錫の融点は約２３１℃である。したがって、錫がフローする可能性を低減するために、フローは、約２３１℃を上回る温度で実施すべきではない。有機基板が存在することにより、第１および第２金属層に他の材料が使用される場合には、フロー温度は一般に、約２６０℃を超えない。
【００１４】
第１および第２金属層２０，３０が存在する場所の近傍では、温度により、これらの層内の鉛と錫との相互作用が可能になり、錫と鉛の共晶点付近に抑制された（suppressed）融点を有する材料を形成でき、組成が、約６３重量パーセントの錫と、約３７重量パーセントの鉛であるときには、この共晶点は約１８３℃である（約１８０から１９０℃の範囲内にある）。図５に示されるように、抑制された融点部分と、第１金属層２０の残りとの境界が、破線５４によって示される。これは、２つの部分の間の明確に識別可能、すなわち離散的な変わり目ではないが、境界が概ねどこにあるかを示す。この特定の実施例では、半田は、パッド４４の上部へと、また側面に沿って流れるが、第１金属層の非溶融部分により、引き続きスタンドオフ・ギャップを設ける。
【００１５】
ついで、アンダフィル（underfill）材料６０の層が、ダイ基板４０と、パッケージング基板４２との間に配置される。これは横方向に、バンプ５０の周囲を囲み、組み立てられた部材の機械的完全性を向上できるようにする。アンダフィル材料は一般に、エポキシ混合物内にアルミニウム，シリカなどを含む。
【００１６】
他の実施例では、パッケージング基板の付着動作中、他の実施態様も考えられる。例えば、接合を行なうのに、フラックスが不要であり、同様に、樟脳などの接着促進剤の使用も不要である。
【００１７】
本発明の実施例は、先行技術によって達成されない利点を含む。さらに詳しくは、少なくとも幾つかの実施例では、第１および第２金属層の鉛錫材料は、鉛と錫の共晶点により近い、比較的低い融点の材料を形成できるようにし、これにより、ほぼ２００℃の上下付近の温度で、フロー段階を実施できる。一部の実施例では、第１金属層の融点が共晶組成の溶融温度を上回る場合には、フロー温度は、より高いポイントに引き上げられる。第２に、鉛の量が大幅に低減される。一般に、導電性バンプ内部には、約２５重量パーセントを超えない鉛が存在する。さらに、鉛は、半導体ダイ基板から遠くに離されるので、アルファ粒子の問題を生じる可能性が大幅に低減される。第１金属層２０は、フロー動作の間、スタンドオフとなる。フロー動作の温度は一般に、第１金属層の融点を下回る温度で実施されるので、第１金属層２０は、バンプの半田部分を形成する部分を除き溶融しない。フロー動作後でも、パッケージング相互接続パッド４４の表面（側面または上部）の法線方向で、半田部分の膜厚が測定される場合には、第１金属層２０の残りの部分は依然、半田部分の膜厚の約３倍の膜厚である。
【００１８】
上記明細書では、本発明を、特定の実施例を参照して説明した。しかしながら、当業者は種々の変形および変更を、添付請求の範囲に定められる本発明の範囲から逸脱せずに実施できることを理解する。したがって、本明細書と図面は、限定的意味ではなく、説明のためと見なされ、かかるすべての変形は、本発明の範囲内に包含されることが意図される。
【００１９】
これまで利点，その他の長所および問題の解決策を、特定の実施例に関して説明してきた。しかしながら、利点，長所，問題の解決策，および利点，長所または解決策を生じる可能性のあるいずれの要素も、すべての請求項の重要，必要または不可欠な特徴もしくは要素と解釈すべきではない。本明細書で用いられる「構成される」，「構成する」または他の語形変化は、非排他的な包含を対象とすることを意図し、一連の要素によって構成される工程，方法，物品または装置は、これらの要素を含むのみならず、明示に列挙されない、すなわち、かかる工程，方法，物品または装置に固有の他の要素を含む。
【図面の簡単な説明】
本発明は例として示され、添付図面に限定されない。同様の参照番号は同様の要素を示す。
【図１】  バンプ下冶金を形成した後の半導体の一部分の図である。
【図２】  バンプの第１金属層を形成した後の図１の基板の断面図である。
【図３】  バンプ形成に際して第１金属層を覆う第２金属層を形成した後の図２の基板の断面図である。
【図４】  バンプをパッケージング基板の上に設置する間の、パッケージング基板と半導体ダイの一部分の断面図である。
【図５】  バンプをフローしている間の、図４の基板の断面図である。
【図６】  半導体ダイとパッケージング基板との間にアンダフィル材料を形成した後の図５の基板の断面図である。
当業者は、図面内の要素が単純かつ明確を期すように示されており、必ずしも、縮尺どおりに描かれていないことを理解する。例えば、図面内の要素の一部の寸法は、他の素子に比べて大きめに描かれ、本発明の実施例に対する理解を深める一助になるかもしれない。
【符号の説明】
１１  半導体ダイ
１２  半導体ダイ相互接続パッド
１８  バンプした冶金層
２０  第１金属層
３０  第２金属層
３２  導電性バンプ
４０  ダイ基板
４２  パッケージ基板
４４  パッケージング基板相互接続パッド
【図１】
0004698826.tif 000002
【図２】
0004698826.tif 000003
【図３】
0004698826.tif 000004
【図４】
0004698826.tif 000005
【図５】
0004698826.tif 000006
【図６】
0004698826.tif 000007